(57)【要約】【課題】太陽電池ストリングを製造する搬送コンベアで使用される鋼製ベルトや電子式複写機などで使用される鋼製スリ−ブは、溶融はんだとの非粘着性、トナ−との離形性を目的としてフッ素樹脂やシリコンゴムがコ−ティングされている。しかし、耐熱性、耐摩耗性の点から改善が望まれていた。【解決手段】PVD処理、CVD処理による非付着性耐熱皮膜（ＤＬＣ，ＴｉＮ，ＣｒＮ，ＴｉＣＮなど）２を有することを特徴とする鋼製のベルトまたはスリ−ブ１を使用する。また、鋼製ベルトまたはスリ−ブの基材は、熱膨張係数が小さな鋼種、塑性変形のままの金属組織を有するものである。【選択図】図１
2010060030.tif 000002
【特許請求の範囲】
【請求項１】
ＰＶＤ（物理気相蒸着）処理、ＣＶＤ（化学気相蒸着）処理による非付着性耐熱皮膜を有することを特徴とする鋼製のベルトまたはスリ−ブ。
【請求項２】
請求項１の表面皮膜が、ＤＬＣ（ダイヤモンドライクカ−ボン）であることを特徴とする鋼製のベルトまたはスリ−ブ。
【請求項３】
請求項１の表面皮膜が、ＴｉＮ（窒化チタン）、ＴｉＣＮ（炭窒化チタン）またはＣｒＮ（窒化クロム）であることを特徴とする鋼製のベルトまたはスリ−ブ。
【請求項４】
請求項１から請求項３において、ベルトまたはスリ−ブの基材が塑性加工されたままの金属組織を有することを特徴とするステンレス鋼製のベルトまたはスリ−ブ。
【請求項５】
請求項１から請求項３において、ベルトまたはスリ−ブの基材が析出硬化系ステンレス鋼であることを特徴とする鋼製のベルトまたはスリ−ブ。
【請求項６】
請求項１から請求項３において、ベルトまたはスリ−ブの基材がオ−ステナイト相とフェライト相２相組織系ステンレス鋼であることを特徴とする鋼製のベルトまたはスリ−ブ。
【請求項７】
請求項１から請求項３において、ベルトまたはスリ−ブの基材が平均熱膨張係数１１．０×１０−６ｃｍ／ｃｍ／℃以下であることを特徴とするステンレス鋼製のベルトまたはスリ−ブ。
【発明の詳細な説明】
【技術分野】
【０００１】
本発明は太陽電池セルの列であるストリングを組み立てる製造工程、パンや菓子製造工程あるいはレ−ザ−プリンタのトナ−定着ロ−ル、ＩＣカ−ド貼り合わせ工程等加熱雰囲気で使用される鋼製のベルトならびにスリ−ブに関する。
【背景技術】
【０００２】
太陽電池セルの断面概略図を図２に示す。シリコン基板から成る太陽電池２０の受光面と裏面には銀ペ−スト電極２１が形成されており、その上にはんだ層２２が設けられている。
【０００３】
次に太陽電池セルは、図３に示すようにはんだでコ−ティングされたインタ−コネクタ−２３で受光面と裏面の電極を交互に接続される。これをストリングという。
【０００４】
太陽電池セルのストリングを連続的に組み立てる製造装置の一例を図４に示す。あらかじめ両面に銀ペースト２１が焼成され、ペースト上にはんだ層２２がコーティングされている太陽電池セル２０とはんだ層がコーティングされているインターコネクター２３の片端を太陽電池セル２０の上面に、インターコネクター２３の他の片端を相隣る太陽電池セル２０の下面に配し、これを繰り返し上下２段よりなるベルトコンベア３の間に送り込む。
【０００５】
ベルトコンベア３は、ステンレス鋼製のベルト１をプ−リ−４で駆動する搬送コンベアで、上下各２条のベルトで構成され、それぞれ内蔵するヒ−タ−５でステンレス鋼製ベルトを加熱する。送り込まれる太陽電池セルとインタ−コネクタ−は上下のベルトコンベアで挟み込み搬送されながら加熱され、はんだ層が溶融してインタコネクタ−と電極が溶着される。その後冷却してストリングと称する太陽電池セルの列が組み立てられる。
【０００６】
太陽電池の上に塗布したはんだ２２とインターコネクタに塗布したはんだを加熱溶融する際にそれらのはんだの一部が溶融してステンレス鋼製のベルト１の上に垂れ落ち、ステンレス鋼製のベルトにはんだが付着することがある。ステンレス鋼製のベルトにはんだが溶融固着すると太陽電池セルの列、ストリングが組み立てられた後にステンレス鋼製のベルトから離れず、コンベアの移動に巻き込まれて不良品となる。またステンレス鋼製のベルト上に固着して残留したはんだによって太陽電池セルに疵が付き不良品が発生する。
【０００７】
このような太陽電池セルとインタ−コネクタ−から落下した溶融はんだがスチ−ルベルトに付着ないしは固着するのを防止するために、従来、ステンレス鋼製のベルトにフッ素樹脂系塗料を塗布していた。さらに溶融落下してステンレス鋼製のベルトに固着し残留するはんだを除去するためにベルト状研磨紙６をベルトの表面に当てて擦過清掃している。
【０００８】
従来から使用されている鉛含有はんだの溶融温度は１８０〜２２０℃であり、はんだの溶着温度として２２０℃以上で加熱されていた。しかし近年は、環境問題の配慮から鉛を含まない鉛フリーはんだの使用が必須となってきた。この鉛フリー半田の溶融温度は２２０〜２４０℃と鉛含有のはんだよりも溶融温度が高温であるので、鉛フリーはんだがコーティングされている太陽電池セルとインターコネクターの溶着部付近の雰囲気温度は２５０℃以上にしなければならない。
【０００９】
一方、はんだの溶着防止用コ−ティングとして使用しているフッ素樹脂系塗料層の溶融温度は２５０℃前後なので、コ−ティング層はやや軟化した状態になる。軟化したコ−ティング層に落下固着したはんだをベルト式研磨紙６で擦過除去する際にコ−ティング層は徐々に削り取られたり、摩耗してステンレス鋼製ベルトの表面が露出してくる。露出したステンレス鋼製ベルトには溶融したはんだは容易に固着するので、太陽電池セルのストリングに不良品が多発することになる。従ってフッ素樹脂系塗料を塗布した溶着防止のコーティング層は、使用寿命が短く、１ヶ月で交換せざるを得なかったが、鉛フリ−はんだを使用する製造工程でのステンレス鋼製のベルトの使用寿命は益々短縮され、２週間で交換が必要になっている。
【００１０】
また、電子写真複写機、ファクシミリ、プリンタなどの装置では、紙など転写材上に転写されたトナ−画像を加熱により定着する定着部に用いられる定着ベルトとして、直径３０ｍｍから４０ｍｍ、肉厚０．０３mmから０．０７ｍｍで幅３００ｍｍから５００ｍｍのステンレス製薄肉スリ−ブが用いられている。
【００１１】
定着用ステンレス鋼製スリ−ブには、ヒ−タ−が配設されており、定着スリ−ブを加熱する。定着スリ−ブは、相対するゴムロ−ルに圧接させ、定着スリ−ブとゴムロ−ルとの間をトナ−画像が形成されている転写材が通過する際に定着スリ−ブを介してヒ−タ−で加熱され、トナ−が転写材に融着して定着する。
【００１２】
この薄肉ステンレス鋼製スリ−ブによる定着ベルトは、ステンレスの優れた耐熱性、熱伝導性から加熱時間が短時間で所定温度に達し、電源投入時の待ち時間がほとんど不要であり、消費電力が著しく低減される特性を有する。さらに薄肉ステンレス鋼製スリ−ブの弾力性、強度を活かし、フレキシブル性に富んだ面接触が可能で定着された画像品質、定着効率が向上している。
【００１３】
このステンレス鋼製スリ−ブの表面には、トナ−との離型性を増すためにフッ素樹脂やシリコンゴム系のコ−ティングが施されている。これらの離型用コ−ティングも長期間の使用で剥離や摩耗があり、さらに優れた耐熱性のある離型処理を施したステンレス鋼製スリ−ブが求められていた。
【００１４】
【特許文献１】特開２００４−１７９６１８
【特許文献２】特開２００５−３１４７５８
【特許文献３】特開２００６−５１６６７７
【発明の開示】
【発明が解決しようとする課題】
【００１５】
本発明は上述の問題を解決するためのものであり、太陽電池ストリングを製造する搬送コンベアで使用される耐熱性、耐摩耗性、はんだの非付着性が優れたステンレス鋼製ベルトや電子式複写機などで使用されるトナ−との離型性が優れた耐熱性皮膜を有するステンレス鋼製スリ−ブを提供することを目的とする。なお、ここでは幅よりも内径が大きいもの、例えば幅１００ｍｍで内径１０００ｍｍのものをベルトといい、幅に対して内径が小さいもの、例えば幅４００ｍｍで内径４０ｍｍのものをスリ−ブと呼ぶ。
【課題を解決するための手段】
【００１６】
本発明は上記目的を達成するために、PVD処理、CVD処理による非付着性耐熱皮膜を有することを特徴とする鋼製のベルトまたはスリ−ブを使用する。
【００１７】
また、表面皮膜が、ＤＬＣ（ダイヤモンドライクカ−ボン）であることを特徴とする鋼製のベルトまたはスリ−ブを使用する。
【００１８】
また、表面皮膜が、TiN、CrNまたはTiCNであることを特徴とする鋼製のベルトまたはスリ−ブを使用する。
【００１９】
また、ベルトまたはスリ−ブの基材が塑性加工されたままの金属組織を有することを特徴とするステンレス鋼製のベルトまたはスリ−ブである。
【００２０】
また、ベルトまたはスリ−ブの基材が析出硬化系ステンレス鋼であることを特徴とするステンレス鋼製のベルトまたはスリ−ブである。
【００２１】
また、ベルトまたはスリ−ブの基材がオ−ステナイト相とフェライト相２相組織系ステンレス鋼であることを特徴とするステンレス鋼製のベルトまたはスリ−ブである。
【００２２】
また、ベルトまたはスリ−ブの基材が平均熱膨張係数１１．０×１０−６ｃｍ／ｃｍ／℃以下であることを特徴とするステンレス鋼製のベルトまたはスリ−ブである。
【発明の効果】
【００２３】
上述したように非粘着性耐熱皮膜を有するステンレス鋼製のベルトを使用することにより鉛フリ−はんだを使用する太陽電池セルのストリング製造ラインの搬送ベルトは、溶融はんだの落下・固着が無く使用寿命が飛躍的に向上した。また電子式複写機等において表面にDLC、TiN、CrN、TiCNなどの皮膜を有するステンレス鋼製のスリ−ブを使用することによりトナ−の剥離性は上時間維持できてスリ−ブの使用寿命の改善が著しかった。
【００２４】
また、耐熱性能に優れたステンレス基材、また熱膨張率が小さなステンレス基材のベルトまたはスリ−ブを使用することにより繰り返し曲げ応力を受ける長時間使用においてもベルトまたはスリ−ブの疲労破断はなく、また皮膜の剥離もない。
【発明を実施するための最良の形態】
【００２５】
以下、本発明の実施の形態を詳細に説明する。
【００２６】
本発明者は、２００℃から５００℃の環境温度において繰り返し曲げ応力を受ける使用状況で鉛フリ−はんだとの非付着性や印刷用トナ−との離型性を長期間にわたり維持できる非粘着性耐熱皮膜を施した鋼製のベルトまたはスリ−ブの開発に鋭意努力してきた。なお、実施例ではステンレス鋼製のベルトまたはスリ−ブについて詳述しているが、普通鋼であっても耐食性環境でなければ実用性においては同等である。
【００２７】
その結果、非粘着性耐熱皮膜の形成方法としては、ＰＶＤ処理、ＣＶＤ処理によるDLC、TiN、CrN、TiCNが大きな効果のあることを見出した。またこれらの皮膜が複合された被膜であっても同様の効果が得られることは言うまでもない。
【００２８】
図１は、ＤＬＣ、TiN、CrN、TiCNなどを被覆したステンレス鋼製のベルトまたはスリ−ブの構成を示す。１はステンレス鋼製のベルトまたはスリ−ブであり、２はＤＬＣ、TiN、CrN、TiCNなどの皮膜である。
【００２９】
ステンレス鋼製のベルトまたはスリ−ブは、ステンレス基材としてＳＵＳ３０４，ＳＵＳ３０４Ｌ、ＳＵＳ３０５などのオ−ステナイト系ステンレス鋼板、ＳＵＳ４３０、ＳＵＳ４４４などのフェライト系ステンレス鋼板、ＳＵＳ３２６ＪＩ，ＳＵＳ３２９Ｊなどのオ−ステナイト・フェライト２相組織系ステンレス鋼板、ＳＵＳ６３０、ＳＵＳ６３１、ＳＵＳ６３２などの析出硬化系ステンレス鋼板を使用する。
【００３０】
ステンレス鋼製のベルトの製造方法を概略説明する。ステンレス鋼板を所定の幅に剪断した帯鋼板の両端突き合わせ部をプラズマ溶接、ＴＩＧ溶接、レ−ザ−溶接などで突き合わせ溶接して接合し、その後、リング圧延機で所定の厚さまで圧延すると共に溶接部を母材と同等の厚さと平滑性する。この方法で板厚０．１ｍｍ〜０．２ｍｍ、幅２０ｍｍ〜１００ｍｍ、内径５００ｍｍ以上のベルトを製造する。例えばＳＵＳ６３２で肉厚０．５ｍｍ、幅２５ｍｍ、内周３５００ｍｍのベルトを成形する。
【００３１】
また、ステンレス鋼製スリ−ブの製造方法を概略説明する。鋼板を所定の寸法に切断後、円筒形に成型し、突き合わせ部をプラズマ溶接、ＴＩＧ溶接、レ−ザ−溶接等で接合して肉厚０．１ｍｍ〜０．５ｍｍ、幅２５０ｍｍ〜１０００ｍｍ、内径２５０ｍｍ〜１０００ｍｍのステンレス円筒体を成形する。この溶接円筒体の両端を外側および内側に折り返し加工をする。これを溶接素管という。この溶接素管をさらにスピニング加工する。
【００３２】
スピニング加工は、マンドレル（金型）に溶接素管を取り付け、その素管を加工ロ−ラ−でしごくことによって軸方向に延伸する加工方法で、回転しごき加工、フロ−フォ−ミングともいう。加工後には両端を切断して所定の幅のスリ−ブにする。スピニング加工によって例えば、ＳＵＳ３０４の鋼板から内径２５０ｍｍ、肉厚０．４ｍｍ、幅２５０ｍｍの溶接素管を成形し、これをスピニング加工によって肉厚を薄く圧延し、長さを延伸し、次に両端を切り揃えて内径２５０ｍｍ、肉厚０．２ｍｍ、幅４５０ｍｍのスリ−ブを成形する。
【００３３】
上述した溶接素管は、直径が１５０ｍｍ以上の中径ないし大径のスリ−ブ成形に用いるが、直径２０ｍｍ〜５０ｍｍの小径スリ−ブは、ステンレス鋼板を絞り加工でカップ状に成形した素管（絞り素管という。）を使用する。絞り素管は、円形にブランク加工した鋼板をダイとしわ抑え板の間に挟み、パンチに圧力をかけてダイの中に押し込んで成形される。素管の直径に対して成形深さが深い場合は、数回の加工工程を経る。例えば、ＳＵＳ３０４の鋼板から内径３０mm、肉厚０．５ｍｍ、深さ１１０ｍｍの絞り素管を成形し、この絞り素管をスピニング加工によって肉厚を薄くし、長さを延伸し、次いで両端を切り揃えて内径３０ｍｍ、肉厚０．０４ｍｍ、幅４００ｍｍのスリ−ブを成形する。
【００３４】
上述したスピニング加工で成形したスリ−ブを所定の幅で円周方向にカットすることによってベルトを成形することもある。例えば、内径４０ｍｍ、肉厚０．０４mm、幅４００ｍｍのスリ−ブを幅５ｍｍで切断すると内径４０ｍｍ、肉厚０．０４ｍｍ、幅５ｍｍの小さな動力伝達用のステンレス鋼製のベルトが得られる。
【００３５】
以上述べたような方法で成形したステンレス鋼製のベルトあるいはスリ−ブはいずれも圧下率１０〜５０％で塑性加工されたままの金属組織を有する。従ってこれらの製品は加工硬化あるいは加工誘起マルテンサイトの生成によって基材のステンレス鋼板よりも機械的強度が大きくなっている。例えば、ＳＵＳ３０４の鋼板の引張り強さが６６０Ｎ／ｍｍ２、耐力２８５Ｎ／ｍｍ２、硬さ１６０Ｈｖであるのに対し、成型したステンレス鋼製のベルトあるいはスリ−ブの引張り強さは１７３０Ｎ／ｍｍ２、耐力１８４０Ｎ／ｍｍ２、硬さ４７０Ｈｖまで向上し、ばね鋼材としての特性を有する。
【００３６】
ステンレス鋼製のベルトあるいはスリ−ブは、脱脂洗浄、２００℃×６０ｍｉｎのベ−キング処理、Ａｒア−クビ−ム前処理（１０ｍｉｎ）の前処理等を行ってからＤＬＣ処理を施す。ＤＬＣの製膜処理は、プラズマＣＶＤ法、ア−クイオンプレ−ティング（ＡＩＰ）法、イオン化蒸着法、スパッタリング（ＵＢＭＳ）法などのＰＶＤ等既存の方法により１〜３μmの膜厚とする。基材温度は１５０〜１６０℃である。
【００３７】
次にＤＬＣ薄膜を構成する材料である炭素を含む炭化水素系のガスを、反応ガス導入管から反応ガス導入室へ導入し、反応ガス導入室内の真空度を１×１０-2〜１×１０-1 Ｔｏｒｒにする。このとき導入する反応ガスとしては、ベンゼンのガスを用い。そして熱電子放出手段を作動させ、上記炭化水素系のガスを励起、解離、およびイオン化し、解離された炭素と炭素イオン、および解離された水素と水素イオンが基材に向けて照射され、基材上にＤＬＣ薄膜を形成する。基材の温度が２５０℃ではＤＬＣの典型的なスペクトルを示すのに対して、基材の温度を３００℃あるいは４００℃とした場合にはグラファイトのスペクトルとなっている。このため基材の温度は２５０℃以下が望ましい。一方、１００℃より低いと基材に対するＤＬＣ薄膜の付着力が弱くなる。そのため、成膜中の基材の温度を１００℃から２５０℃に制御する。そうすることにより、ＤＬＣ薄膜のグラファイト化を抑制することができ、高硬度で、高品質のＤＬＣ薄膜が形成できる。
【００３８】
TiN皮膜は、ターゲットにＴｉを用いて３×１０−３Ｔｏｒｒの窒素ガス中でバイアス電圧−２５０Ｖで反応させる真空アーク蒸着法により製膜した。同様にタ−ゲットをCrに変えてCrNを得た。同じくターゲットにＴｉを用いて３×１０−３Ｔｏｒｒのアセチレンガスとアルゴンガスの混合ガス中でバイアス電圧−２５０Ｖで反応させる真空アーク蒸着法によりTiCNの皮膜を得た。いずれも膜厚は２〜４μmである。
【００３９】
また、上記の前処理法の他にガラスビ−ズによるショットピ−ニング、ジルコニウム、カ−ボランダム等の微細粒子を高速投射するブラスティングを施し、最大表面粗さRyで０．１〜０．５μmの微細な凹凸を基材表面に付与することによってDLC膜の密着性が向上する。
【００４０】
ＤＬＣなどの非粘着性耐熱皮膜を有するステンレス鋼製のベルトあるいはスリ−ブは、塑性加工されたままの金属組織を有する。このことは加工硬化および加工誘起マルテンサイトの生成によって加工硬化したばね用鋼材に相当する機械的な特性を有する。弾力性に優れて柔軟な変形をし、かつ疲労強度が大きいので、長期間２００℃〜５００℃の高温環境下で使用されても破断や形状の変化が少ない。
【００４１】
ＤＬＣなどの非粘着性耐熱皮膜を有するステンレス鋼製のベルトまたはスリ−ブの基材は、析出硬化系ステンレス鋼またはオ−ステナイト相とフェライト相の微細な２相混合組織を有するステンレス鋼である。いずれもばね限界値が高く、疲労寿命が長い。
【００４２】
ＤＬＣなどの非粘着性耐熱皮膜を有するステンレス鋼製のベルトまたはスリ−ブの基材は、平均熱膨張係数１１．０×１０−６ｃｍ／ｃｍ／℃以下であるステンレス鋼が望ましい。太陽電池セルのストリング製造ラインで使用されるステンレス鋼製ベルトあるいは電子写真複写機の定着ロ−ル用として使用されるステンレス鋼製スリ−ブは、使用中に頻繁に２００℃〜５００℃と常温の間の加熱・冷却を繰り返し受ける。その間、ステンレス鋼製ベルトやスリ−ブは、加熱冷却のたびに膨張と収縮を繰り返す。
【００４３】
DLC、TiN、CrN、TiCNなどの熱膨張係数が１．０〜６．０×１０−６ｃｍ／ｃｍ／℃であり、ステンレス基材の熱膨張係数との差が大きいとベルトまたはスリ−ブを長期間使用している間に非粘着性耐熱皮膜の密着性が次第に劣化する。
【００４４】
最もよく使用されているステンレス鋼材SUS304あるいはSUS305は、オ−ステナイト系ステンレス鋼であり、それらは１４〜１７×１０−６ｃｍ／ｃｍ／℃と大きな平均熱膨張係数を有し、DLC、TiN、CrN、TiCNなどの平均熱膨張係数との差が大きい。これらのステンレス基材を用いた場合でも使用可能であるが、プ−リ−径が小さくて、皮膜に加わる曲げ応力が大きい用途においては、ステンレス鋼の中でも熱膨張係数が小さなフェライト系、析出硬化系、オ−ステナイト相／フェライト相２相混合系のステンレス鋼が望ましく、長期耐久性に優れる。もちろんインバ−合金等の低熱膨張係数合金は最良である。
【００４５】
ＤＬＣなどの非粘着性耐熱皮膜を有するステンレス鋼製のベルトまたはスリ−ブは、加熱温度２００℃から５００℃で使用される。ステンレス鋼製基材は、２００℃から５００℃の温度環境において長時間使用してもベルトまたはスリ−ブの熱変形はなく、またＤＬＣ皮膜の剥離や非粘着性の劣化はない。
【実施例１】
【００４６】
表１に示す試験片についてはんだ付着性試験を実施した。
試験片：ステンレス板  材質  SUS６３２J1  
寸法  厚さ０．５mm×３０ｍｍ×１００ｍｍ
表１に示す皮膜を有するもの
銅板          寸法  厚さ０．２mm×２５ｍｍ×４０ｍｍ
試験片調整：表面被覆をしたステンレス鋼試験片を５００℃のオ−ブンに１週間放置した後、＃２５０のサンドペ−パ−を付けた研磨機を用い、荷重１００ｇで１０分間研磨した。
はんだ塗布：上記の調整を施した試験片と銅板にフラックス（白光製HAKKO SUSSOL）を塗布し、両試験片の間に鉛フリ−のはんだ（白光製HAKKO HEXSOL）を塗布した/
はんだ接着：はんだを塗布した両試験片をクリップで挟んで２５０℃のオ−ブンに１５分間放置してから空冷した。
付着性試験：ステンレス試験片を固定し、銅試験片をばね秤で９０度ピ−ル接着力を測定した結果を表１に示す。
評価結果：本発明品はいずれもはんだに対してピ−ル接着力を測定するために銅試験片を９０度に曲げて持ち上げただけで容易に剥離して付着力を測定できなかった。一方、従来の皮膜ははんだに付着していた。
すなわち本発明品は、耐熱性、耐摩耗性に優れたはんだ非付着性の皮膜であることが判明した。
【表１】
2010060030.tif 000003
【実施例２】
【００４７】
ステンレス鋼ＳＵＳ６３２Ｊ１から製造した厚さ０．５ｍｍ、幅２５ｍｍ、内周３５００ｍｍのステンレス鋼製ベルトを次の条件でＤＬＣの成膜処理を行った。ＤＬＣ薄膜の形成に先立って前処理を行う。まず、ステンレス鋼製ベルト基材の温度を３００℃程度に調整する。その基材の表面のクリーニング処理のために、水素ガスをイオン化し、この水素イオンを基材に向けて１０〜３０分間程度照射し、基材の表面の不純物を還元反応で除去する。この処理により、基材表面の水分、油脂成分、表面酸化物などの不純物を除去することができ、特に、表面の酸化物を還元反応により除去できるため、基材とＤＬＣ薄膜の密着性が向上する。
【００４８】
ＤＬＣの厚さは約１μmであり、硬度は１５００Ｈｖであった。このベルトを４条作成し、鉛フリ−はんだを使用する太陽電池ストリング製造ラインで使用したところ、３ヶ月間使用して異常な認められなかった。
【図面の簡単な説明】
【００４９】
【図１】本発明のDLC皮膜を有するスチール鋼製のベルトまたはスリ−ブの構成図
【図２】本発明のストリング組み立てに使用する太陽電池セル
【図３】本発明のストリング組み立て使用する太陽電池セルの列であるストリング、（Ａ）図は側面図、（Ｂ）図は上面図
【図４】本発明のDLC皮膜を有するステンレス鋼製ベルトのベルトコンベア、（Ａ）図は側面図、（Ｂ）図は上面図
【符号の説明】
【００５０】
１  ステンレス基材、２  非粘着性耐熱皮膜、３  ベルトコンベア、４  プ−リ−、５  ヒ−タ−、６  ベルト式研磨紙、２０  太陽電池セル、２１  電極、２２  はんだ層、２３  インタ−コネクタ−
【図１】
2010060030.tif 000004
【図２】
2010060030.tif 000005
【図３】
2010060030.tif 000006
【図４】
2010060030.tif 000007